(57)【要約】【課題】表面に規則的な微細凹凸パターンが形成された光学材料やイメージング材料のシート状物を、欠陥なく高品質で、かつ高ラインスピードで生産性よく製造する。【解決手段】シートＷの表面に、エンボスローラ１３表面の凹凸を転写形成する凹凸状シートの製造方法である。帯状可撓性のシートＷを連続走行させる工程と、このシートＷの表面に放射線硬化樹脂を塗布し塗布層を形成する工程と、シートＷを回転するエンボスローラに巻き掛け、塗布層にローラ表面の凹凸を転写する工程と、シートＷがローラに巻き掛けられている状態で放射線を照射し塗布層を硬化させる工程と、シートＷを凹凸ローラから剥離させる工程と、剥離後のシートＷの表面に金属又は金属酸化物の被膜を積層する工程と、被膜の積層後のシートＷをロール状に巻き取る工程を含む。【選択図】  図１
2008006716.tif 000002
【特許請求の範囲】
【請求項１】
シート状体の表面に、凹凸ローラ表面の凹凸を転写形成する凹凸状シートの製造方法において、
帯状可撓性のシート状体を連続走行させる工程と、
連続走行している前記シート状体の表面に放射線硬化樹脂液を塗布し塗布層を形成する工程と、
連続走行している前記シート状体を回転する前記凹凸ローラに巻き掛け、前記塗布層に前記凹凸ローラ表面の凹凸を転写する工程と、
連続走行している前記シート状体が前記凹凸ローラに巻き掛けられている状態で放射線を照射し前記塗布層を硬化させる工程と、
連続走行している前記シート状体を前記凹凸ローラから剥離させる工程と、
剥離後の連続走行している前記シート状体の表面に金属又は金属酸化物の被膜を積層する工程と、
前記被膜の積層後の連続走行している前記シート状体をロール状に巻き取る工程と、
を含むことを特徴とする凹凸状シートの製造方法。
【請求項２】
前記塗布層中の溶剤を乾燥させる工程を含むことを特徴とする請求項１に記載の凹凸状シートの製造方法。
【請求項３】
前記被膜の積層後の連続走行している前記シート状体の片面又は両面に保護フィルムをラミネートする工程を含むことを特徴とする請求項１又は２に記載の凹凸状シートの製造方法。
【請求項４】
前記被膜の積層後の連続走行している前記シート状体の前記塗布層側の面が、前記保護フィルムでラミネートされるまで、他の固体物に接触しないように搬送されることを特徴とする請求項３に記載の凹凸状シートの製造方法。
【請求項５】
連続走行している前記シート状体の幅方向の端部位置を検出して前記シート状体の幅方向位置を制御する工程を含むことを特徴とする請求項１〜４のいずれか１項に記載の凹凸状シートの製造方法。
【請求項６】
外周面に前記シート状体を吸引保持するとともに所定の周速度で回転する駆動ドラムにより前記シート状体を連続走行させることを特徴とする請求項１〜５のいずれか１項に記載の凹凸状シートの製造方法。
【請求項７】
張力制御手段により連続走行している前記シート状体の張力を制御することを特徴とする請求項１〜６のいずれか１項に記載の凹凸状シートの製造方法。
【請求項８】
ロール状に巻き取った前記シート状体を製品サイズに裁断する工程を含むことを特徴とする請求項１〜７のいずれか１項に記載の凹凸状シートの製造方法。
【請求項９】
前記シート状体に転写形成された凹凸パターンの欠陥を検査する工程を含むことを特徴とする請求項１〜８のいずれか１項に記載の凹凸状シートの製造方法。
【請求項１０】
前記放射線が紫外線であることを特徴とする請求項１〜９のいずれか１項に記載の凹凸状シートの製造方法。
【請求項１１】
前記金属又は金属酸化物の被膜を前記シート状体の表面に積層する方法が、蒸着、スパッタ、及びイオンプレーティングのいずれかであることを特徴とする請求項１〜１０のいずれか１項に記載の凹凸状シートの製造方法。
【請求項１２】
前記金属又は金属酸化物の被膜を前記シート状体の表面に積層する方法が、ドライプロセスであることを特徴とする請求項１〜１１のいずれか１項に記載の凹凸状シートの製造方法。
【請求項１３】
前記シート状体に転写形成された凹凸パターンのピッチが１μｍ以下であることを特徴とする請求項１〜１２のいずれか１項に記載の凹凸状シートの製造方法。
【請求項１４】
前記シート状体が光学材料として使用されることを特徴とする請求項１〜１３のいずれか１項に記載の凹凸状シートの製造方法。
【請求項１５】
帯状可撓性のシート状体を送り出すシート状体供給手段と、
前記シート状体の表面に放射線硬化樹脂液を塗布し塗布層を形成する塗布手段と、
連続走行している前記シート状体を回転する前記凹凸ローラに巻き掛け、前記塗布層に前記凹凸ローラ表面の凹凸を転写する転写手段と、
連続走行している前記シート状体が前記凹凸ローラに巻き掛けられている状態で放射線を照射し前記塗布層を硬化させる硬化手段と、
連続走行している前記シート状体を前記凹凸ローラから剥離させる剥離手段と、
剥離後の連続走行している前記シート状体の表面に金属又は金属酸化物の被膜を積層する積層手段と、
前記被膜の積層後の連続走行している前記シート状体をロール状に巻き取るシート状体巻き取り手段と、
を備えたことを特徴とする凹凸状シートの製造装置。
【発明の詳細な説明】
【技術分野】
【０００１】
本発明は、凹凸状シートの製造方法及び装置に係り、特に、表面に規則的な微細凹凸パターンが形成された光学材料やイメージング材料のシート状物を、欠陥なく高品質で、かつ高ラインスピードで生産性よく製造するのに好適な凹凸状シートの製造方法及び装置に関する。
【背景技術】
【０００２】
近年、液晶等の電子ディスプレイ、プロジェクタ材料の用途に、反射型偏光フィルムや位相差フィルムなどが採用されている。このようなフィルム状の光学素子の製造方法として、従来より各種の方法が知られている（特許文献１〜４参照）。
【０００３】
特許文献１には、ワイヤグリッド構造反射偏光子（ＷＧＰ）をバッチ（平板）で１枚毎に製造する方法として、光透過性材料から成る基板に形成される凹凸側の表面に対し、真空蒸着法やスパッタ法などで金属層を形成する方法が記載されている。また、特許文献２には、ワイヤグリッド構造反射偏光子を連続的に製造する方法が記載されている。
【０００４】
一方、特許文献３、４には、位相差フィルムの製造方法として、連続走行するフィルム基材の表面に対し、蒸着法を用いて金属層を形成する方法が記載されている。
【０００５】
また、特許文献５〜７には、構造色シートを製造する方法として、微細パターンを形成した表面に、真空蒸着法やスパッタ法などで金属層を形成する方法が記載されている。
【特許文献１】特開２００５−１７２９５５号公報
【特許文献２】特開２００５−１４８４１７号公報
【特許文献３】特開平１１−２６３８６１号公報
【特許文献４】特開２００４−２７１６９５号公報
【特許文献５】特開２００３−５３８７５号公報
【特許文献６】特開２００５−１５３１９２号公報
【特許文献７】特開２００５−１９４５９５号公報
【発明の開示】
【発明が解決しようとする課題】
【０００６】
しかしながら、特許文献１に記載の製造方法は、バッチで１枚毎に製造する方法であり、光学フィルムの量産化には適さない方法である。また、特許文献２に記載の製造方法は、グリッド構造を精度良く形成できず、十分な偏光度を得るには難しい方法であり、本発明のように、特定のパターンで金属層を形成する対象ではない。
【０００７】
更に、特許文献３、４に記載の製造方法は、表面に凹凸が形成されていないフィルム基材の表面に対して金属層を形成する方法である。
【０００８】
また、特許文献５〜７に記載の製造方法は、バッチで１枚毎に製造する方法であり、量産化には適さない方法である。
【０００９】
一般的に、表面に規則的な微細凹凸パターンが形成された光学素子を高精度に量産化するためには、１）連続プロセス、２）迅速で高精度の微細パターン転写、３）超薄膜形成、４）パターン表面の保護、などが必要である。しかしながら、既述の特許文献１〜７に記載された製造方法には、上記の１）〜４）の各条件を全て満足するものはない。
【００１０】
本発明は、このような事情に鑑みてなされたもので、表面に規則的な微細凹凸パターンが形成された凹凸状シートを、欠陥なく高品質で、かつ高ラインスピードで生産性よく製造するのに好適な凹凸状シートの製造方法及び装置を提供することを目的とする。
【課題を解決するための手段】
【００１１】
本発明は、前記目的を達成するために、シート状体の表面に、凹凸ローラ表面の凹凸を転写形成する凹凸状シートの製造方法において、帯状可撓性のシート状体を連続走行させる工程と、連続走行している前記シート状体の表面に放射線硬化樹脂液を塗布し塗布層を形成する工程と、連続走行している前記シート状体を回転する前記凹凸ローラに巻き掛け、前記塗布層に前記凹凸ローラ表面の凹凸を転写する工程と、連続走行している前記シート状体が前記凹凸ローラに巻き掛けられている状態で放射線を照射し前記塗布層を硬化させる工程と、連続走行している前記シート状体を前記凹凸ローラから剥離させる工程と、剥離後の連続走行している前記シート状体の表面に金属又は金属酸化物の被膜を積層する工程と、前記被膜の積層後の連続走行している前記シート状体をロール状に巻き取る工程と、を含むことを特徴とする凹凸状シートの製造方法を提供する。
【００１２】
また、このために、本発明は、帯状可撓性のシート状体を送り出すシート状体供給手段と、前記シート状体の表面に放射線硬化樹脂液を塗布し塗布層を形成する塗布手段と、連続走行している前記シート状体を回転する前記凹凸ローラに巻き掛け、前記塗布層に前記凹凸ローラ表面の凹凸を転写する転写手段と、連続走行している前記シート状体が前記凹凸ローラに巻き掛けられている状態で放射線を照射し前記塗布層を硬化させる硬化手段と、連続走行している前記シート状体を前記凹凸ローラから剥離させる剥離手段と、剥離後の連続走行している前記シート状体の表面に金属又は金属酸化物の被膜を積層する積層手段と、前記被膜の積層後の連続走行している前記シート状体をロール状に巻き取るシート状体巻き取り手段と、を備えたことを特徴とする凹凸状シートの製造装置を提供する。
【００１３】
本発明によれば、上流側からの一連の工程により、連続走行しているシート状体の表面に放射線硬化樹脂を塗布し、このシート状体を凹凸ローラに巻き掛け表面の凹凸を転写している状態で放射線を照射して塗布層を硬化させ、このシート状体を凹凸ローラから剥離し、このシート状体の表面に金属又は金属酸化物の被膜を積層し、このシート状体をロール状に巻き取る。したがって、一連の工程で巻き取りまで行えるので、欠陥なく高品質で、かつ高ラインスピードで生産性よく製造することができる。
【００１４】
なお、本明細書において「凹凸ローラ」とは、円柱状のローラの表面に凹凸パターン（エンボス形状用が形成されたエンボスローラのみならず、エンドレスベルト等のベルト状体の表面に凹凸パターン（エンボス形状）が形成されたものをも含むものとする。このようなベルト状体であっても、円柱状のエンボスローラと同様に作用し、同様の効果が得られるからである。
【００１５】
また、本発明において、前記被膜の積層後の連続走行している前記シート状体の片面又は両面に保護フィルムをラミネートする工程を含むことが好ましく、前記被膜の積層後の連続走行している前記シート状体の前記塗布層側の面が、前記保護フィルムでラミネートされるまで、他の固体物に接触しないように搬送されることがより好ましい。このような保護フィルムをシート状体にラミネートするのであれば、シート状体をロール状に巻き取る際の欠陥発生を未然に防止できる。
【００１６】
また、本発明において、連続走行している前記シート状体の幅方向の端部位置を検出して前記シート状体の幅方向位置を制御する工程を含むことが好ましい。本発明の凹凸状シートは、シート表面に微細なパターンを形成するため、シート搬送時の寄りや変動があると、非常に敏感に欠陥発生につながるが、このように、シート状体の幅方向位置を制御することができれば、上記の欠陥発生を有効に防止できる。
【００１７】
また、本発明において、外周面に前記シート状体を吸引保持するとともに所定の周速度で回転する駆動ドラムにより前記シート状体を連続走行させることが好ましい。このような駆動ドラムによりシート状体を連続走行させるのであれば、シート状体の走行速度が安定し、転写形状が良好となる。このような駆動ドラムとしては、外周面に形成された多数の孔からの吸引によりシート状体を保持するドラムや、外周面に形成された複数の溝によりシート状体を保持する、いわゆるグルーブドサクションドラムが使用できる。
【００１８】
また、本発明において、張力制御手段により連続走行している前記シート状体の張力を制御することが好ましい。このような張力制御手段によりシート状体の張力を制御するのであれば、シート状体の走行速度が安定し、転写形状が良好となる。
【００１９】
また、本発明において、ロール状に巻き取った前記シート状体を製品サイズに裁断する工程を含むことが好ましい。このような裁断工程は、一連の工程の後にオフラインで行うのが好ましい。
【００２０】
また、本発明において、前記シート状体に転写形成された凹凸パターンの欠陥を検査する工程を含むことが好ましい。このような検査工程が一連の工程に含まれていれば、欠陥部分の排除が容易となる。
【００２１】
また、本発明において、前記金属又は金属酸化物の被膜を前記シート状体の表面に積層する方法が、蒸着、スパッタ、及びイオンプレーティングのいずれかであることが好ましい。
【００２２】
これらの方法は、ドライプロセスのため、迅速、且つ高精度に、被腹膜を形成できる。
【００２３】
また、本発明において、前記シート状体に転写形成された凹凸パターンのピッチが１μｍ以下であることが好ましい。また、本発明において、前記凹凸状シートが光学材料として使用されることが好ましい。
【発明の効果】
【００２４】
本発明によれば、表面に規則的な微細凹凸パターンが形成された凹凸状シートを、欠陥なく高品質で、かつ高ラインスピードで生産性よく製造することができる。
【発明を実施するための最良の形態】
【００２５】
以下、添付図面に基づいて、本発明の実施態様について説明する。図１は、本発明が適用される光学材料の製造装置１０の構成を示す構成図である。
【００２６】
この光学材料の製造装置１０は、シート供給手段１１と、塗布手段１２と、乾燥手段１９と、凹凸ローラであるエンボスローラ１３と、ニップローラ１４と、樹脂硬化手段１５と、剥離ローラ１６と、保護フィルム供給手段１７と、シート巻き取り手段１８と、金属膜積層手段２０等とより構成される。
【００２７】
シート状体供給手段であるシート供給手段１１は、シート状体であるシートＷを送り出すもので、シートＷが巻回された送り出しロール等より構成される。
【００２８】
塗布手段１２は、シートＷの表面に放射線硬化樹脂液を塗布する装置であり、放射線硬化樹脂液を供給する液供給源と、液供給装置（送液ポンプ）と（以上、図示略）、塗布ヘッド１２Ｃと、塗布の際にシートＷを巻き掛けて支持する支持ローラ１２Ｄと、液供給源より塗布ヘッド１２Ｃまで放射線硬化樹脂液を供給するための図示しない配管等より構成される。なお、塗布ヘッド１２Ｃとしては、ダイコータ（エクストルージョン方式のコータ）の塗布ヘッドが採用されている。
【００２９】
エンボスローラ１３としては、シートＷの表面に、ローラ表面の凹凸を転写形成できる、凹凸パターンの精度、機械的強度、真円度等を有することが求められる。このようなエンボスローラ１３としては、金属製のローラが好ましい。
【００３０】
エンボスローラ１３の外周面には、規則的な微細凹凸パターンが形成されている。このような規則的な微細凹凸パターンは、製品としての光学材料の表面の微細凹凸パターンを反転した形状であることが求められる。
【００３１】
製品としての光学素子や構造色の表面構造としては、微細凹凸パターンが二次元もしくは三次元配列された、たとえば矩形もしくは三角形状、さらに円錐・角錐等の微細な錐体をＸＹ方向に敷きつめた平板レンズ等が対象となり、エンボスローラ１３の外周面の微細凹凸パターンは、これに対応させる。
【００３２】
エンボスローラ１３の外周面の規則的な微細凹凸パターンの形成方法としては、エンボスローラ１３の表面をダイヤモンドバイト（シングルポイント）で切削加工する方法、エンボスローラ１３の表面にフォトエッチング、電子線描画、レーザー加工等で直接凹凸を形成する方法が採用でき、また、薄い金属製の板状体の表面にフォトエッチング、電子線描画、レーザー加工、光造形法等で凹凸を形成し、この板状体をローラの周囲に巻き付け固定し、エンボスローラ１３とする方法が採用できる。
【００３３】
その他、金属より加工しやすい素材の表面にフォトエッチング、電子線描画、レーザー加工、光造形法等で凹凸を形成し、この形状の反転型を電鋳等により形成して薄い金属製の板状体を作成し、この板状体をローラの周囲に巻き付け固定し、エンボスローラ１３とする方法も採用できる。特に反転型を電鋳等により形成する場合には、１つの原盤（マザー）より複数の同一形状の板状体が得られるという特長がある。
【００３４】
エンボスローラ１３の表面には、離型処理を施すことが好ましい。このように、エンボスローラ１３の表面に離型処理を施すことにより、微細凹凸パターンの形状が良好に維持できる。離型処理としては、公知の各種方法、たとえば、フッ素樹脂によるコーティング処理が採用できる。なお、エンボスローラ１３には駆動手段が設けられていることが好ましい。エンボスローラ１３は、図示の矢印のように、反時計方向（ＣＣＷ）に回転する。
【００３５】
ニップローラ１４は、エンボスローラ１３と対になってシートＷを押圧しながらローラ成形加工するもので、所定の機械的強度、真円度等を有することが求められる。ニップローラ１４表面の縦弾性係数（ヤング率）は、小さ過ぎるとローラ成形加工が不十分となり、大き過ぎるとゴミ等の異物の巻き込みに敏感に反応し欠点を生じやすいことより、適宜の値とすることが好ましい。なお、ニップローラ１４には駆動手段が設けられていることが好ましい。ニップローラ１４は、図示の矢印のように、時計方向（ＣＷ）に回転する。
【００３６】
エンボスローラ１３とニップローラ１４との間に所定の押圧力を付与するべく、エンボスローラ１３とニップローラ１４のいずれかに加圧手段を設けることが好ましい。同様に、エンボスローラ１３とニップローラ１４との隙間（クリアランス）を正確に制御できるような微調整手段を、エンボスローラ１３とニップローラ１４のいずれかに設けることが好ましい。
【００３７】
樹脂硬化手段１５は、ニップローラ１４の下流側においてエンボスローラ１３に対向して設けられる光照射手段である。この樹脂硬化手段１５は、光照射によってシートＷを透過して樹脂液層を硬化させるもので、樹脂の硬化特性に応じた波長の光（放射線）を照射でき、シートＷの搬送速度に応じた量の放射線を照射できることが好ましい。樹脂硬化手段１５として、たとえば、シートＷの幅と略同一長さの円柱状照射ランプが採用できる。また、この円柱状照射ランプを複数本平行に設けることもでき、この円柱状照射ランプの背面に反射板を設けることもできる。
【００３８】
剥離ローラ１６は、エンボスローラ１３と対になってエンボスローラ１３からシートＷを剥離させるもので、所定の機械的強度、真円度等を有することが求められる。剥離箇所において、エンボスローラ１３の周面上に巻き掛けられたシートＷを回転するエンボスローラ１３と剥離ローラ１６とで挟みながら、シートＷをエンボスローラ１３から剥離させて剥離ローラ１６に巻き掛ける。この動作を確実にすべく、剥離ローラ１６には駆動手段が設けられていることが好ましい。剥離ローラ１６は、図示の矢印のように、時計方向（ＣＷ）に回転する。
【００３９】
なお、硬化により樹脂等の温度が上昇するような場合には、剥離時にシートＷを冷却させて剥離を確実にすべく、剥離ローラ１６に冷却手段を設ける構成も採用できる。
【００４０】
なお、図示は省略したが、エンボスローラ１３の押圧箇所（２時の位置）から剥離箇所（８時の位置）までの間に複数のバックアップローラを対向して設け、この複数のバックアップローラとエンボスローラ１３とでシートＷを押圧しながら硬化処理を行う構成も採用できる。
【００４１】
金属膜積層手段２０は、エンボスローラ１３の下流側において剥離ローラ１３に対向して設けられ、エンボスローラ１３から剥離され剥離ローラ１６に巻き掛けられたシートＷの表面（凹凸側の面）に、金属若しくは金属酸化物の被膜（以下、「金属膜」という。）を積層する装置である。金属膜積層手段２０によって積層される被膜は１層に限らず、２層以上であってもよい。金属膜積層手段２０としては、たとえば、真空蒸着、スパッタ、イオンプレーティングなどの各種薄膜形成方法を用いる装置を採用することができる。なお、蒸着には真空蒸着や化学蒸着などがあり、中でも、大気圧で金属膜を積層可能なプラズマＣＶＤを選択することも可能である。図１では、金属膜積層手段２０として、スパッタリング装置が採用される。なお、図示は省略したが、光学材料の製造装置１０は、装置全体を、真空のチャンバ内部に配置される。
【００４２】
なお、図示は省略したが、剥離ローラ１６の下流側に、欠陥検査手段が配されていてもよい。このような欠陥検査手段により、シートＷに転写形成された凹凸パターンの欠陥が検査でき、欠陥部分の排除が容易となる。欠陥検査手段の形式としては、公知の各種タイプの検査装置（たとえば、ＣＣＤ撮像装置）が使用できる。
【００４３】
シート巻き取り手段１８は、剥離後のシートＷを収納するもので、シートＷを巻き取る巻き取りロール等より構成される。このシート巻き取り手段１８において、隣接して設けられる保護フィルム供給手段１７より供給される保護フィルムＨがシートＷの表面に供給され、両フィルムが重なった状態で、シート巻き取り手段１８に収納される。
【００４４】
光学材料の製造装置１０において、塗布手段１２とエンボスローラ１３との間、剥離ローラ１６とシート巻き取り手段１８との間等に、シートＷの搬送路を形成するガイドローラ等を設けてもよく、その他必要に応じて、シートＷの搬送中の弛みを吸収すべく、テンションローラ等を利用してシートＷの張力を制御する張力制御手段（不図示）を設けたり、シートＷの幅方向の端部位置を検出してシートＷの幅方向位置を制御するエッジ位置制御手段（不図示）を設けたりしてもよい。
【００４５】
また、シート供給手段１１と塗布手段１２との間、剥離ローラ１６とシート巻き取り手段１８との間等に、サクションドラム（不図示）を設けてもよい。このサクションドラムは、シートＷを吸引保持するとともに所定の周速度で回転駆動することにより、シートＷを連続走行させる手段である。シートＷの吸引保持は、ドラムの外周面に形成された多数の孔からの吸引による構成でもよく、ドラムの外周面に形成された複数の溝により保持する構成（グルーブサクションドラム）でもよい。
【００４６】
次に、本発明に適用される各材料について説明する。シートＷとしては、樹脂フィルム、紙（レジンコーティッド紙、合成紙、等）、金属箔（アルミニウムウェブ等）等を使用できる。樹脂フィルの材質としては、ポリエチレン、ポリプロピレン、ポリ塩化ビニル、ポリ塩化ビニリデン、ポリ酢酸ビニル、ポリエステル、ポリオレフィン、アクリル、ポリスチレン、ポリカーボネート、ポリアミド、ＰＥＴ（ポリエチレンテレフタレート）、二軸延伸を行ったポリエチレンテレフタレート、ポリエチレンナフタレート、ポリアミドイミド、ポリイミド、芳香族ポリアミド、セルロースアシレート、セルローストリアセテート、セルロースアセテートプロピオネート、セルロースダイアセテート等の公知のものが使用できる。これらのうち、特に、ポリエステル、セルロースアシレート、アクリル、ポリカーボネート、ポリオレフィンが好ましく使用できる。
【００４７】
シートＷの幅としては、０. １〜３ｍが、シートＷの長さとしては、１０００〜１０００００ｍが、シートＷの厚さとしては、１〜３００μｍのものがそれぞれ一般的に採用される。ただし、これ以外のサイズの適用も妨げられるものではない。
【００４８】
これらのシートＷは、あらかじめコロナ放電、プラズマ処理、易接着処理、熱処理、除塵処理などを行っておいてもよい。シートＷの表面粗さＲａはカットオフ値０．２５ｍｍにおいて３〜１０ｎｍが好ましい。
【００４９】
また、シートＷには、あらかじめ接着層等の下地層を設け乾燥硬化させたもの、裏面に他の機能層があらかじめ形成されたもの、等を用いてもよい。同様に、シートＷとして１層構成のもののみならず、２層以上の構成のものも採用できる。また、シートＷは、光が透過できるような透明体、半透明体であることが好ましい。
【００５０】
本発明に使用可能な樹脂は（メタ）アクロイル基、ビニル基やエポキシ基などの反応性基含有化合物と、紫外線などの放射線照射にて該反応性基含有化合物を反応させうるラジカルやカチオン等の活性種を発生する化合物を含有するものが使用できる。
【００５１】
特に硬化の速さからは、（メタ）アクロイル基、ビニル基などの不飽和基を含有する反応性基含有化合物（モノマ−）と、光によりラジカルを発生する光ラジカル重合開始剤の組み合わせが好ましい。中でも（メタ）アクリレ−ト、ウレタン（メタ）アクリレ−ト、エポキシ（メタ）アクリレ−ト、ポリエステル（メタ）アクリレ−トなどの（メタ）アクロイル基含有化合物が好ましい。
【００５２】
この（メタ）アクロイル基含有化合物としては（メタ）アクロイル基が１個あるいは２個以上含有した化合物を用いることができる。また、上記のアクロイル基、ビニル基などの不飽和基を含有する反応性基含有化合物（モノマ−）は必要に応じて、単独で用いても、複数種を混合して用いても良い。
【００５３】
このような、（メタ）アクロイル基含有化合物としては、たとえば、（メタ）アクロイル基含有化合物を１個だけ含有する単官能モノマ−としてイソボルニル（メタ）アクリレート、ボルニル（メタ）アクリレート、トリシクロデカニル（メタ）アクリレート、ジシクロペンタニル（メタ）アクリレート、ジシクロペンテニル（メタ）アクリレート、シクロヘキシル（メタ）アクリレート、ベンジル（メタ）アクリレート、４−ブチルシクロヘキシル（メタ）アクリレート、アクリロイルモルホリン、２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、イソアミル（メタ）アクリレート、へキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート、テトラヒドロフルフリル（メタ）アクリレート、ブトキシエチル（メタ）アクリレート、エトキシジエチレングリコール（メタ）アクリレート、ポリエチレングリコールモノ（メタ）アクリレート、ポリプロピレングリコールモノ（メタ）アクリレート、メトキシエチレングリコール（メタ）アクリレート、エトキシエチル（メタ）アクリレート、メトキシポリエチレングリコール（メタ）アクリレート、メトキシポリプロピレングリコール（メタ）アクリレートが挙げられる。
【００５４】
更に芳香環を有する単官能モノマ−として、フェノキシエチル（メタ）アクリレート、フェノキシ−２−メチルエチル（メタ）アクリレート、フェノキシエトキシエチル（メタ）アクリレート、３−フェノキシ−２−ヒドロキシプロピル（メタ）アクリレート、２−フェニルフェノキシエチル（メタ）アクリレート、４−フェニルフェノキシエチル（メタ）アクリレート、３−（２−フェニルフェニル）−２−ヒドロキシプロピル（メタ）アクリレート、エチレンオキシドを反応させたｐ−クミルフェノールの（メタ）アクリレート、２−ブロモフェノキシエチル（メタ）アクリレート、４−ブロモフェノキシエチル（メタ）アクリレート、２，４−ジブロモフェノキシエチル（メタ）アクリレート、２，６−ジブロモフェノキシエチル（メタ）アクリレート、２，４，６−トリブロモフェニル（メタ）アクリレート、２，４，６−トリブロモフェノキシエチル（メタ）アクリレート等が挙げられる。
【００５５】
このような、芳香を有する環単官能モノマ−の市販品としては、アロニックスＭ１１３、Ｍ１１０、Ｍ１０１、Ｍ１０２、Ｍ５７００、ＴＯ−１３１７（以上、東亞合成（株）製）、ビスコート＃１９２、＃１９３、＃２２０、３ＢＭ（以上、大阪有機化学工業（株）製）、ＮＫエステルＡＭＰ−１０Ｇ、ＡＭＰ−２０Ｇ（以上、新中村化学工業（株）製）、ライトアクリレートＰＯ−Ａ、Ｐ−２００Ａ、エポキシエステルＭ−６００Ａ、ライトエステルＰＯ（以上、共栄社化学（株）製）、ニューフロンティアＰＨＥ、ＣＥＡ、ＰＨＥ−２、ＢＲ−３０、ＢＲ−３１、ＢＲ−３１Ｍ、ＢＲ−３２（以上、第一工業製薬（株）製）等が挙げられる。
【００５６】
また、（メタ）アクリロイル基を分子中に２つ有する不飽和モノマーとしては、１，４−ブタンジオールジアクリレート、１，６−ヘキサンジオールジアクリレート、１，９−ノナンジオールジアクリレートなどのアルキルジオールジアクリレート、エチレングリコールジ（メタ）アクリレート、テトラエチレングリコールジアクリレート、トリプロピレングリコールジアクリレートなどのポリアルキレングリコールジアクリレート、ネオペンチルグリコールジ（メタ）アクリレート、トリシクロデカンメタノールジアクリレート等が挙げられる。
【００５７】
ビスフェノール骨格をもつ不飽和モノマ−としては、エチレンオキシド付加ビスフェノールＡ（メタ）アクリル酸エステル、エチレンオキシド付加テトラブロモビスフェノールＡ（メタ）アクリル酸エステル、プロピレンオキシド付加ビスフェノールＡ（メタ）アクリル酸エステル、プロピレンオキシド付加テトラブロモビスフェノールＡ（メタ）アクリル酸エステル、ビスフェノールＡジグリシジルエーテルと（メタ）アクリル酸とのエポキシ開環反応で得られるビスフェノールＡエポキシ（メタ）アクリレート、テトラブロモビスフェノールＡジグリシジルエーテルと（メタ）アクリル酸とのエポキシ開環反応で得られるテトラブロモビスフェノールＡエポキシ（メタ）アクリレート、ビスフェノールＦジグリシジルエーテルと（メタ）アクリル酸とのエポキシ開環反応で得られるビスフェノールＦエポキシ（メタ）アクリレート、テトラブロモビスフェノールＦジグリシジルエーテルと（メタ）アクリル酸とのエポキシ開環反応で得られるテトラブロモビスフェノールＦエポキシ（メタ）アクリレート等が挙げられる。
【００５８】
このような構造を有する不飽和モノマ−の市販品としては、ビスコート＃７００、＃５４０（以上、大阪有機化学工業（株）製）、アロニックスＭ−２０８、Ｍ−２１０（以上、東亞合成（株）製）、ＮＫエステルＢＰＥ−１００、ＢＰＥ−２００、ＢＰＥ−５００、Ａ−ＢＰＥ−４（以上、新中村化学（株）製）、ライトエステルＢＰ−４ＥＡ、ＢＰ−４ＰＡ、エポキシエステル３００２Ｍ、３００２Ａ、３０００Ｍ、３０００Ａ（以上、共栄社化学（株）製）、ＫＡＹＡＲＡＤ  Ｒ−５５１、Ｒ−７１２（以上、日本化薬（株）製）、ＢＰＥ−４、ＢＰＥ−１０、ＢＲ−４２Ｍ（以上、第一工業製薬（株）製）、リポキシＶＲ−７７、ＶＲ−６０、ＶＲ−９０、ＳＰ−１５０６、ＳＰ−１５０６、ＳＰ−１５０７、ＳＰ−１５０９、ＳＰ−１５６３（以上、昭和高分子（株）製）、ネオポールＶ７７９、ネオポールＶ７７９ＭＡ（以上、日本ユピカ（株）製）等が挙げられる。
【００５９】
更に、３官能以上の（メタ）アクリレート不飽和モノマ−としては、３価以上の多価アルコールの（メタ）アクリレート、たとえばトリメチロールプロパンリト（メタ）アクリレート、ペンタエリスリトールトリ（メタ）アクリレート、トリメチロールプロパントリオキシエチル（メタ）アクリレート、トリス（２−アクリロイルオキシエチル）イソシアヌレート等が挙げられ、市販品としては、アロニックスＭ３０５、Ｍ３０９、Ｍ３１０、Ｍ３１５、Ｍ３２０、Ｍ３５０、Ｍ３６０、Ｍ４０８（以上、東亞合成（株）製）、ビスコート＃２９５、＃３００、＃３６０、ＧＰＴ、３ＰＡ、＃４００（以上、大阪有機化学工業（株）製）、ＮＫエステルＴＭＰＴ、Ａ−ＴＭＰＴ、Ａ−ＴＭＭ−３、Ａ−ＴＭＭ−３Ｌ、Ａ−ＴＭＭＴ（以上、新中村化学（株）製）、ライトアクリレートＴＭＰ−Ａ、ＴＭＰ−６ＥＯ−３Ａ、ＰＥ−３Ａ、ＰＥ−４Ａ、ＤＰＥ−６Ａ（以上、共栄社化学（株）製）、ＫＡＹＡＲＡＤ  ＰＥＴ−３０、ＧＰＯ−３０３、ＴＭＰＴＡ、ＴＰＡ−３２０、ＤＰＨＡ、Ｄ−３１０、ＤＰＣＡ−２０、ＤＰＣＡ−６０（以上、日本化薬（株）製）等が挙げられる。
【００６０】
加えてウレタン（メタ）アクリレートオリゴマーを配合してもよい。ウレタン（メタ）アクリレートとしては、たとえばポリエチレングリコール、ポリテトラメチルグリコール等のポリエーテルポリオール；コハク酸、アジピン酸、アゼライン酸、セバシン酸、フタル酸、テトラヒドロ（無水）フタル酸、ヘキサヒドロ（無水）フタル酸等の二塩基酸とエチレングリコール、プロピレングリコール、ジエチレングリコール、トリエチレングリコール、テトラエチレングリコール、ジプロピレングリコール、１，４−ブタンジオール、１，６−ヘキサンジオール、ネオペンチルグリコール等のジオールの反応によって得られるポリエステルポリオール；ポリε−カプロラクトン変性ポリオール；ポリメチルバレロラクトン変性ポリオール；エチレングリコール、プロピレングリコール、１，４−ブタンジオール、１，６−ヘキサンジオール、ネオペンチルグリコール等のアルキルポリオール；エチレンオキシド付加ビスフェノールＡ、プロピレンオキシド付加ビスフェノールＡ等のビスフェノールＡ骨格アルキレンオキシド変性ポリオール；エチレンオキシド付加ビスフェノールＦ、プロピレンオキシド付加ビスフェノールＦ等のビスフェノールＦ骨格アルキレンオキシド変性ポリオール、又はそれらの混合物とトリレンジイソシアネート、イソホロンジイソシアネート、ヘキサメチレンジイソシアネート、ジフェニルメタンジイソシアネート、キシリレンジイソシアネート等の有機ポリイソシアネートと２−ヒドロキシエチル（メタ）アクリレート、２−ヒドロキシプロピル（メタ）アクリレート等のヒドロキシ基含有（メタ）アクリレートから製造されるウレタン（メタ）アクリレートオリゴマー等が挙げられる。ウレタン（メタ）アクリレートオリゴマーは、本発明の硬化性組成物の粘度を適度に保つ上で好ましい。
【００６１】
これらウレタン（メタ）アクリレートの市販品のモノマーとしては、たとえばアロニックスＭ１２０、Ｍ−１５０、Ｍ−１５６、Ｍ−２１５、Ｍ−２２０、Ｍ−２２５、Ｍ−２４０、Ｍ−２４５、Ｍ−２７０（以上、東亞合成（株）製）、ＡＩＢ、ＴＢＡ、ＬＡ、ＬＴＡ、ＳＴＡ、ビスコート＃１５５、ＩＢＸＡ、ビスコート＃１５８、＃１９０、＃１５０、＃３２０、ＨＥＡ、ＨＰＡ、ビスコート＃２０００、＃２１００、ＤＭＡ、ビスコート＃１９５、＃２３０、＃２６０、＃２１５、＃３３５ＨＰ、＃３１０ＨＰ、＃３１０ＨＧ、＃３１２（以上、大阪有機化学工業（株）製）、ライトアクリレートＩＡＡ、Ｌ−Ａ、Ｓ−Ａ、ＢＯ−Ａ、ＥＣ−Ａ、ＭＴＧ−Ａ、ＤＭＰ−Ａ、ＴＨＦ−Ａ、ＩＢ−ＸＡ、ＨＯＡ、ＨＯＰ−Ａ、ＨＯＡ−ＭＰＬ、ＨＯＡ−ＭＰＥ、ライトアクリレート３ＥＧ−Ａ、４ＥＧ−Ａ、９ＥＧ−Ａ、ＮＰ−Ａ、１，６ＨＸ−Ａ、ＤＣＰ−Ａ（以上、共栄社化学（株）製）、ＫＡＹＡＲＡＤＴＣ−１１０Ｓ、ＨＤＤＡ、ＮＰＧＤＡ、ＴＰＧＤＡ、ＰＥＧ４００ＤＡ、ＭＡＮＤＡ、ＨＸ−２２０、ＨＸ−６２０（以上、日本化薬（株）製）、ＦＡ−５１１Ａ、５１２Ａ、５１３Ａ（以上、日立化成（株）製）、ＶＰ（ＢＡＳＦ製）、ＡＣＭＯ、ＤＭＡＡ、ＤＭＡＰＡＡ（以上、興人（株）製）等が挙げられる。
【００６２】
ウレタン（メタ）アクリレートオリゴマーは、（ａ）ヒドロキシ基含有（メタ）アクリレート、（ｂ）有機ポリイソシアネート及び（ｃ）ポリオールの反応物として得られるものであるが、（ａ）ヒドロキシ基含有（メタ）アクリレートと（ｂ）有機ポリイソシアネートを反応させた後、次いで（ｃ）ポリオールを反応させた反応物であることが好ましい。
【００６３】
以上の不飽和モノマ−は単独で用いても良く、必要に応じて複数種を混合して用いても良い。
【００６４】
光ラジカル重合開始剤としては、たとえばアセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２，４，６−トリメチルベンゾイルジフェニルフォスフィンオキサイド、ビス−（２，６−ジメトキシベンゾイル）−２，４，４−トリメチルペンチルフォスフィンオキシド、エチル−２，４，６−トリメチルベンゾイルエトキシフェニルォスフィンオキシドなどが挙げられる。
【００６５】
光ラジカル重合開始剤の市販品としては、たとえばＩｒｇａｃｕｒｅ１８４、３６９、６５１、５００、８１９、９０７、７８４、２９５９、ＣＧＩ１７００、ＣＧＩ１７５０、ＣＧＩ１１８５０、ＣＧ２４−６１、Ｄａｒｏｃｕｒｌ１１６、１１７３（以上、チバ・スペシャルティ・ケミカルズ（株）製）、ＬｕｃｉｒｉｎＬＲ８７２８、８８９３Ｘ（以上、ＢＡＳＦ社製）、ユベクリルＰ３６（ＵＣＢ社製）、ＫＩＰ１５０（ランベルティ社製）等が挙げられる。これらの中で、液状で溶解しやすく、高感度という観点からはＬｕｃｉｒｉｎＬＲ８８９３Ｘが好ましい。
【００６６】
光ラジカル重合開始剤は全組成物中に、０．０１〜１０重量％、特に０．５〜７重量％配合されるのが好ましい。配合量の上限は組成物の硬化特性や硬化物の力学特性および光学特性、取り扱い等の点からこの範囲が好ましく、配合量の下限は、硬化速度の低下防止の点からこの範囲が好ましい。
【００６７】
本発明の組成物には更に光増感剤を配合することができ、当該光増感剤としては、たとえばトリエチルアミン、ジエチルアミン、Ｎ−メチルジエタノールアミン、エタノールアミン、４−ジメチルアミノ安息香酸、４−ジメチルアミノ安息香酸メチル、４−ジメチルアミノ安息香酸エチル、４−ジメチルアミノ安息香酸イソアミル等が挙げられ、市販品としては、たとえばユベクリルＰ１０２、１０３、１０４、１０５（以上、ＵＣＢ社製）等が挙げられる。
【００６８】
更にまた、上記成分以外に必要に応じて各種添加剤として、たとえば酸化防止剤、紫外線吸収剤、光安定剤、シランカップリング剤、塗面改良剤、熱重合禁止剤、レベリング剤、界面活性剤、着色剤、保存安定剤、可塑剤、滑剤、溶媒、フィラー、老化防止剤、濡れ性改良剤、離型剤等を必要に応じて配合することができる。
【００６９】
ここで、酸化防止剤としては、たとえばＩｒｇａｎｏｘ１０１０、１０３５、１０７６、１２２２（以上、チバ・スペシャルティ・ケミカルズ（株）製）、Ａｎｔｉｇｅｎ  Ｐ、３Ｃ、ＦＲ、ＧＡ−８０（以上、住友化学工業（株）製）等が挙げられ、紫外線吸収剤としては、たとえばＴｉｎｕｖｉｎ  Ｐ、２３４、３２０、３２６、３２７、３２８、３２９、２１３（以上、チバ・スペシャルティ・ケミカルズ（株）製）、Ｓｅｅｓｏｒｂ１０２、１０３、１１０、５０１、２０２、７１２、７０４（以上、シプロ化成（株）製）等が挙げられ、光安定剤としては、たとえばＴｉｎｕｖｉｎ  ２９２、１４４、６２２ＬＤ（以上、チバ・スペシャルティ・ケミカルズ（株）製）、サノールＬＳ７７０（三共（株）製）、Ｓｕｍｉｓｏｒｂ  ＴＭ−０６１（住友化学工業（株）製）等が挙げられ、シランカップリング剤としては、たとえばγ−アミノプロピルトリエトキシシラン、γ−メルカプトプロピルトリメトキシシラン、γ−メタアクリロキシプロピルトリメトキシシラン、市販品として、ＳＨ６０６２、６０３０（以上、東レ・ダウ  コーニング・シリコーン（株）製）、ＫＢＥ９０３、６０３、４０３（以上、信越化学工業（株）製）等が挙げられ、塗面改良剤としては、たとえばジメチルシロキサンポリエーテル等のシリコーン添加剤や、非イオン性フルオロ界面活性剤が挙げられ、シリコーン添加剤の市販品としてはＤＣ−５７、ＤＣ−１９０（以上、ダウ  コーニング社製）、ＳＨ−２８ＰＡ、ＳＨ−２９ＰＡ、ＳＨ−３０ＰＡ、ＳＨ−１９０（以上、東レ・ダウ  コーニング・シリコーン（株）製）、ＫＦ３５１、ＫＦ３５２、ＫＦ３５３、ＫＦ３５４（以上、信越化学工業（株）製）、Ｌ−７００、Ｌ−７００２、Ｌ−７５００、ＦＫ−０２４−９０（以上、日本ユニカー（株）製）、非イオン性フルオロ界面活性剤の市販品としてはＦＣ−４３０、ＦＣ−１７１（以上、３Ｍ（株）製）、メガファックＦ−１７６、Ｆ−１７７、Ｒ−０８、Ｆ７８０（以上、大日本インキ（株）製）等が挙げられ、離型剤としてはプライサーフＡ２０８Ｆ（第一工業製薬（株）製）等が挙げられる。
【００７０】
本発明の樹脂液は、前記の各成分を常法により混合して製造することができ、必要に応じて加熱溶解により製造できる。このようにして調製される樹脂液の粘度は、通常１００〜５００００ｍＰａ・ｓ／２５°Ｃである。
【００７１】
シートＷやエンボスローラ１３に樹脂液を供給する場合には、粘度が高すぎると、均一に組成物を供給するのが難しくなり、塗布むらやうねり、気泡の混入が生じたりするため、目的とする、一定の厚みを得るのが難しくなり、性能を充分に発揮できない。塗布欠陥を減らすために、保温設定により、粘度を調整することも可能である。
【００７２】
次に、図１に戻って、光学材料の製造装置１０の作用について説明する。シート供給手段１１より、一定速度でシートＷを送り出す。シートＷは塗布手段１２へ送り込まれ、シートＷの表面に樹脂液が塗布される。
【００７３】
塗布後に乾燥手段１９によりシートＷに塗布された樹脂液が乾燥され、所定量の溶剤分が蒸発する。このように、シートＷをエンボスローラ１３に巻き掛けて硬化させる前に、この塗布層に含まれる溶剤を乾燥させる工程を設けているために、添加した溶剤が硬化後も残ることによる製品の機能劣化や硬化膜の強度劣化の心配はない。同様に、製品使用中に溶剤が放出されて悪臭を発生したり、健康に悪影響を与えたりする心配もない。
【００７４】
次いで、シートＷはエンボスローラ１３とニップローラ１４からなる成形手段へ送り込まれる。これにより、連続走行するシートＷを、エンボスローラ１３の２時の位置において、回転するエンボスローラ１３とニップローラ１４とで押圧しながらローラ成形加工がなされる。すなわち、シートＷを、回転するエンボスローラ１３に巻き掛け、樹脂層にエンボスローラ１３表面の凹凸を転写する。
【００７５】
次いで、シートＷがエンボスローラ１３に巻き掛けられている状態で、樹脂硬化手段１５によりシートＷを透過して樹脂液層に放射線照射を行い、樹脂液層を硬化させる。その後、エンボスローラ１３の８時の位置において、シートＷを剥離ローラ１６に巻き掛けることによりエンボスローラ１３から剥離する。
【００７６】
次いで、エンボスローラ１３から剥離されたシートＷが剥離ローラ１６に巻き掛けられている状態で、金属膜積層手段２０によりシートＷの表面（凹凸側の面）に金属又は金属酸化物の被膜を積層する。
【００７７】
なお、図１には示していないが、シートＷを剥離した後、硬化を更に促進させるため、再度放射線照射を行うこともできる。
【００７８】
剥離されたシートＷは、シート巻き取り手段１８に搬送され、保護フィルム供給手段１７より供給される保護フィルムＨがシートＷの表面に供給され、両フィルムが重なった状態でシート巻き取り手段１８の巻き取りロールにより巻き取られ、収納される。このようなシートＷの完成後の概略断面形状を図２に示す。シートＷの表面には、エンボスローラ１３表面の凹凸が転写された樹脂層Ｆが形成されている。
【００７９】
この巻き取りロールにより巻き取られ、収納された完成後のシートＷを一連の工程の後にオフラインで製品サイズに裁断することもできる。このような完成後のシートＷは光学フイルムとして好ましく使用される。
【００８０】
以上説明した本実施の形態によれば、上流側からの一連の工程により、連続走行しているシートＷの表面に放射線硬化樹脂を塗布し、このシートＷをエンボスローラ１３に巻き掛け、エンボスローラ表面の凹凸を転写している状態で放射線を照射して塗布層を硬化させ、このシートＷをエンボスローラ１３から剥離し、更に、剥離ローラ１６にシートＷが巻き掛けられている状態でシートＷの表面（凹凸側の面）に金属膜（金属又は金属酸化物の被膜）を形成し、剥離されたシートＷの片面又は両面に保護フイルムＨをラミネートし、ロール状に巻き取る。したがって、一連の工程で巻き取りまで行えるので、欠陥なく高品質で、かつ高ラインスピードで生産性よく製造することができる。
【００８１】
以上、本発明に係る凹凸状シートの製造方法の実施形態の例について説明したが、本発明は上記実施形態の例に限定されるものではなく、各種の態様が採り得る。
【００８２】
たとえば、本実施形態の例では、ローラ状のエンボスローラ１３を使用する態様を採用したが、エンドレスベルト等のベルト状体の表面に凹凸パターン（エンボス形状）が形成されたものを使用する態様も採用できる。このようなベルト状体であっても、円柱状のローラと同様に作用し、同様の効果が得られるからである。
【実施例】
【００８３】
以下に、本発明を実施例により具体的に説明するが、本発明はこれら実施例に限定されるものではない。
【００８４】
［樹脂液の調整］
図３の表に示す化合物を記載の重量比にて混合し、５０°Ｃに加熱して攪拌溶解し、樹脂液（塗布液）を得た。なお、各化合物の名称と内容は以下の通りである。
【００８５】
ＥＢ３７００：エベクリル３７００、ダイセルＵＣ（株）製、
ビスフェノールＡタイプエポキシアクリレート、
（粘度：２２００ｍＰａ・ｓ／６５°Ｃ）
ＢＰＥ２００：ＮＫエステルＢＰＥ−２００、新中村化学（株）製、
エチレンオキシド付加ビスフェノールＡメタクリル酸エステル、
（粘度：５９０ｍＰａ・ｓ／２５°Ｃ）
ＢＲ−３１  ：ニューフロンティアＢＲ−３１、第一工業製薬（株）製、
トリブロモフェノキシエチルアクリレート、
（常温で固体、融点５０°Ｃ以上）
ＬＲ８８９３Ｘ：Ｌｕｃｉｒｉｎ ＬＲ８８９３Ｘ、ＢＡＳＦ（株）製の北ラジカル発生剤、
エチル−２，４，６−トリメチルベンゾイルエトキシフェニルオスフィンオキシド
ＭＥＫ      ：メチルエチルケトン
［光学材料の製造］
図１に示される構成の光学材料の製造装置１０を使用して光学材料、ここでは、構造色シートの製造を行った。
【００８６】
シートＷとして、幅５００ｍｍ、厚さ１００μｍの透明なＰＥＴ（ポリエチレンテレフタレート）のフィルムを使用した。
【００８７】
シートＷの走行速度（ライン速度）を、１ｍ／分に設定した。
【００８８】
エンボスローラ１３として、次の手順で製作したものを用いた。すなわち、Ｓｉ基板の表面に、構造色として、設計された、１００〜５００ｎｍピッチ、高さ５０〜２００ｎｍの凹凸パターンを電子線描画とエッチングで形成し、この形状の反転型をＮｉ電鋳により形成した薄い金属製の板状体（Ｎｉ電鋳シート）を複数枚製作し、その複数枚をローラ表面に巻き付け固定したものを、エンボスローラ１３として用いた。なお、Ｎｉ電鋳シートの継ぎ目は段差を生じないように平滑化した。図４にエンボスローラ１３の平面図を一例として示す。
【００８９】
塗布手段１２としてダイコータを使用した。塗布手段１２の塗布ヘッド１２Ｃとして、エクストルージョンタイプのものを使用した。
【００９０】
既述の図３の表に記載の塗布液Ｆ（樹脂液）を使用した。
【００９１】
塗布液Ｆ（樹脂液）の湿潤状態の厚さは、有機溶剤乾燥後の膜厚が１０μｍになるように、塗布ヘッド１２Ｃへの塗布液Ｆの供給量を液供給装置（送液ポンプ）により制御した。
【００９２】
乾燥手段１９として、熱風循環方式の装置を用いた。塗布後の乾燥条件（熱風の温度等）により、塗布液Ｆ中の溶剤濃度を調整した。
【００９３】
ニップローラ１４として、直径が２００ｍｍで、表面にゴム硬度が９０のシリコンゴムの層を形成したローラを使用した。エンボスローラ１３とニップローラ１４とでシートＷを押圧するニップ圧（実効のニップ圧）は、０．５Ｐａとした。
【００９４】
樹脂硬化手段１５として、メタルハライドランプを使用し、１０００ｍＪ／ｃｍ２のエネルギーで照射を行った。
【００９５】
金属層形成手段２０として、真空蒸着装置を用いた。このときの真空度は、３×１０−５ Torrに設定した。
【００９６】
以上により構成される光学材料の製造装置１０を用いて、構造色シートを製造した。具体的には、次に示すとおりの手順で行った。
【００９７】
まず、シート供給手段１１よりシートＷ（ＰＥＴフィルム）を送り出し、ＰＥＴフィルムの表面に樹脂液Ｆ（ＵＶ硬化樹脂液）を塗布ヘッド１２Ｃにより塗布した後、ＰＥＴフィルムをエンボスローラ１３に巻き掛け、樹脂層Ｆにエンボスローラ１３表面の凹凸を転写した。次いで、ＰＥＴフィルムがエンボスローラ１３に巻き掛けられている状態で、樹脂硬化手段１５（メタルハライドランプ）によってＰＥＴフィルムを透過して樹脂層Ｆに放射線照射を行い、樹脂層Ｆを硬化させた。更に、エンボスローラ１３から剥離されたＰＥＴフィルムが剥離ローラ１６に巻きかけられている状態で、金属膜積層手段２０（真空蒸着装置）によって、ＰＥＴフィルムの表面（凹凸側の面）にTiO2を厚みが１５0nmとなるように積層した。次に、同様な条件にて、フィルム表面にSiO2を厚みが２00nmとなるように積層した。さらに、その上に、同様な条件にて、フィルム表面にTiO2を厚みが150nmとなるように積層した。その後、剥離ローラ１６から剥離されたＰＥＴフィルムを、シート巻き取り手段１８に搬送し、保護フィルム供給手段１７より供給される保護フィルムＨをＰＥＴフィルムの表面に供給し、両フィルムが重なった状態でシート巻き取り手段１８の巻き取りロールにより巻き取った。最後に、巻き取ったロールから、所定の製品サイズに裁断することによって、所望の構造色シートを得ることができた。なお、表面に形成する凹凸のパターンおよび積層する材料、この場合、TiO2やSiO2の屈折率、さらに、積層する層数や厚みを変更することにより、構造色の色味ならびに輝度などを変更することができる。
【００９８】
以上より、上流側から一連の工程で巻き取りまで行えるので、欠陥なく高品質で、かつ生産性よく製造することができるということを確認した。
【図面の簡単な説明】
【００９９】
【図１】本発明が適用される光学材料の製造装置の構成を示す図
【図２】光学材料の概要を示す断面図
【図３】樹脂液の調合を示す表
【図４】エンボスローラの平面図
【符号の説明】
【０１００】
１０…光学材料の製造装置、１１…シート供給手段、１２…塗布手段、１３…エンボスローラ、１４…ニップローラ、１５…樹脂硬化手段、１６…剥離ローラ、１７…保護フィルム供給手段、１８…シート巻き取り手段、２０…金属膜積層手段、Ｈ…保護フィルム、Ｗ…シート
【図１】
2008006716.tif 000003
【図２】
2008006716.tif 000004
【図３】
2008006716.tif 000005
【図４】
2008006716.tif 000006